(57)【要約】【課題】圧延ロールの耐久性を向上させ、効率の低下やエネルギー消費の増加を抑えることができる異形条用圧延ロール及びその製造方法を提供する。【解決手段】表面に凹溝３を設けた溝付ロールとともに用いられ異形条を圧延形成する為の異形条用圧延ロールであって、ロール本体の表面に前記凹溝３の幅より細い幅の突起部４を形成すべく、突起部４に位置するロール本体表面の円周に、パルス放電によりロール本体表面を溶かし、その溶けた部分に電極材を溶かし込んでコーティング層９を形成し、しかる後、コーティング層９が形成されたロール本体を表面研削して突起部４を形成したものである。【選択図】図１
2013166169.tif 000002
【特許請求の範囲】
【請求項１】
表面に凹溝を設けた溝付ロールとともに用いられ異形条を圧延形成する為の異形条用圧延ロールであって、
ロール本体と、
前記ロール本体の表面に設けられた前記凹溝の幅より細い幅の突起部と、
前記突起部の円周面に設けられ前記ロール本体表面の材料と異なる材料からなるコーティング層と、
から形成される異形条用圧延ロール。
【請求項２】
前記コーティング層は、ＴｉＣからなる請求項１記載の異形条用圧延ロール。
【請求項３】
前記コーティング層の厚さは５〜１０μｍに形成される請求項１又は２に記載の異形条用圧延ロール。
【請求項４】
前記コーティング層の幅は、形成する突起部の幅をｄとするとｄ＋１ｍｍ以上である請求項１〜３いずれかに記載の異形条用圧延ロール。
【請求項５】
前記コーティング層より更に、０．０２ｍｍ以下の厚みを表面研削して前記突起部を形成する請求項１〜４いずれかに記載の異形条用圧延ロール。
【請求項６】
表面に凹溝を設けた溝付ロールとともに用いられ異形条を圧延形成する為の異形条用圧延ロールの製造方法であって、
ロール本体の表面に前記凹溝の幅より細い幅の突起部を形成すべく、前記突起部に位置するロール本体表面の円周に、パルス放電によりロール本体表面を溶かし、その溶けた部分に電極材を溶かし込んでコーティング層を形成し、しかる後、コーティング層が形成されたロール本体を表面研削して突起部を形成したことを特徴とする異形条用圧延ロールの製造方法。
【請求項７】
前記電極材はＴｉＣからなり、
微細なパルス放電により、ＴｉＣからなる電極を溶かしつつロール本体側の前記溶けた部分にＴｉＣからなるコーティング層を形成する請求項６に記載の異形条用圧延ロールの製造方法。
【請求項８】
前記コーティング層の厚さは５〜１０μｍに形成される請求項６又は７に記載の異形条用圧延ロールの製造方法。
【請求項９】
前記コーティング層の幅は、形成する突起部の幅をｄとするとｄ＋１ｍｍ以上に形成する請求項６〜８いずれかに記載の異形条用圧延ロールの製造方法。
【請求項１０】
前記コーティング層より更に、０．０２ｍｍ以下の厚みを表面研削して前記突起部を形成する請求項６〜９いずれかに記載の異形条用圧延ロールの製造方法。
【発明の詳細な説明】
【技術分野】
【０００１】
本発明は、異形断面形状を有する条（以下、異形条と称する）を圧延する異形条用圧延ロールに係り、特にロールの耐久性を向上できる異形条用圧延ロール及びその製造方法に関するものである。
【背景技術】
【０００２】
異形条は、あらかじめ異形断面形状に予備成形した板を仕上げ圧延することで製造されている。異形条の形状により仕上げ圧延に使用するロールの磨耗状態が異なり、所定の異形条の断面形状寸法を保持できなくなる。磨耗が速い例を図１により説明する。
【０００３】
図１は、異形条５を圧延する圧延ロール１０を示し、圧延ロール１０は、上部ロール１と下部ロール２からなり、上部ロール１の中央部には凹溝３が形成される。このロール１の凹溝３は異形条５の凸部６に対応している。下部ロール２の中央部には突起部４があり、異形条５の凹部７に対応している。
【０００４】
図１に示した異形条５の凹部７を成形するために設けたロール２の突起部４は、先端部が磨耗し易く、ロールの交換頻度が高くなっている。
【０００５】
このように異形条用圧延ロールにおいては、微小な突起部などは、磨耗が大きく形状寸法の変動が大きい。そのため、圧延された異形条の形状寸法の変動も大きくなり、製品寸法公差を満たさなくなる。それを回避するため圧延ロールを頻繁に交換し、異形条の形状寸法の変動を抑えていた。
【０００６】
他方平板の圧延ロールの耐久性向上として、幾つかの方法が提案されている。
【０００７】
例えば、特許文献１ではＷＣ系超硬合金からなる圧延ロールを使用すること、また、特許文献２ではＰＶＤ法により表面に炭化物や窒化物からなる硬質皮膜を形成した圧延ロールを使用することが提案されている。
【先行技術文献】
【特許文献】
【０００８】
【特許文献１】特許第３４４４０６３号公報
【特許文献２】特開２００１−２３９３０８号公報
【発明の概要】
【発明が解決しようとする課題】
【０００９】
しかし、ＷＣ系超硬合金は高硬度ではあるが、靭性が低いため、圧延用ロール、特に、段差のある異形断面条の圧延に用いるロールに使用した場合、高荷重下では割れ易い。また、ＰＶＤ法による炭化物や窒化部をロール表面に被覆した場合、高硬度であるが、被覆とロールとの密着性が低く剥離しやすい。更に、被覆厚さの変化は異形断面条の形状寸法不良になるという欠点があり、異形条用圧延ロールヘの実用には困難な問題があった。
【００１０】
このように、従来の技術では前述のように異形条用圧延ロールの耐久性の向上は難しい問題がある。
【００１１】
異形断面条は、平圧延と異なり、形状寸法も重要で、圧延ロールの突起部や凹部の磨耗が大きいと形状寸法が変化する。そのため、磨耗の大きな形状では、１回のロール製作での圧延できる量が少なくなる。ロールの形状製作は研削で行う。そのため、磨耗の大きな形状では、ロール形状製作のため頻繁に研削を実施しなければならず、効率の低下やエネルギー消費の増加、更にそれらによるコストが増加するなどの問題がある。
【００１２】
そこで、本発明の目的は、上記課題を解決し、圧延ロールの耐久性を向上させ、効率の低下やエネルギー消費の増加を抑えることができる異形条用圧延ロール及びその製造方法を提供することにある。
【課題を解決するための手段】
【００１３】
上記目的を達成するために請求項１の発明は、表面に凹溝を設けた溝付ロールとともに用いられ異形条を圧延形成する為の異形条用圧延ロールであって、
ロール本体と、
前記ロール本体の表面に設けられた前記凹溝の幅より細い幅の突起部と、
前記突起部の円周面に設けられ前記ロール本体表面の材料と異なる材料からなるコーティング層と、
から形成される異形条用圧延ロールである。
【００１４】
請求項２の発明は、前記コーティング層は、ＴｉＣからなる請求項１記載の異形条用圧延ロールである。
【００１５】
請求項３の発明は、前記コーティング層の厚さは５〜１０μｍに形成される請求項１又は２に記載の異形条用圧延ロールである。
【００１６】
請求項４の発明は、前記コーティング層の幅は、形成する突起部の幅をｄとするとｄ＋１ｍｍ以上である請求項１〜３いずれかに記載の異形条用圧延ロールである。
【００１７】
請求項５の発明は、前記コーティング層より更に、０．０２ｍｍ以下の厚みを表面研削して前記突起部を形成する請求項１〜４いずれかに記載の異形条用圧延ロールである。
【００１８】
請求項６の発明は、表面に凹溝を設けた溝付ロールとともに用いられ異形条を圧延形成する為の異形条用圧延ロールの製造方法であって、
ロール本体の表面に前記凹溝の幅より細い幅の突起部を形成すべく、前記突起部に位置するロール本体表面の円周に、パルス放電によりロール本体表面を溶かし、その溶けた部分に電極材を溶かし込んでコーティング層を形成し、しかる後、コーティング層が形成されたロール本体を表面研削して突起部を形成したことを特徴とする異形条用圧延ロールの製造方法である。
【００１９】
請求項７の発明は、前記電極材はＴｉＣからなり、
微細なパルス放電により、ＴｉＣからなる電極を溶かしつつロール本体側の前記溶けた部分にＴｉＣからなるコーティング層を形成する請求項６に記載の異形条用圧延ロールの製造方法である。
【００２０】
請求項８の発明は、前記コーティング層の厚さは５〜１０μｍに形成される請求項６又は７に記載の異形条用圧延ロールの製造方法である。
【００２１】
請求項９の発明は、前記コーティング層の幅は、形成する突起部の幅をｄとするとｄ＋１ｍｍ以上に形成する請求項６〜８いずれかに記載の異形条用圧延ロールの製造方法である。
【００２２】
請求項１０の発明は、前記コーティング層より更に、０．０２ｍｍ以下の厚みを表面研削して前記突起部を形成する請求項６〜９いずれかに記載の異形条用圧延ロールの製造方法である。
【発明の効果】
【００２３】
本発明によれば、圧延ロールの耐久性を向上させ、効率の低下やエネルギー消費の増加を抑えることができる効果を奏する。
【図面の簡単な説明】
【００２４】
【図１】本発明の圧延ロールの概略図である。
【図２】本発明の異形条用圧延ロールの製造方法を示し、（ａ）は、ロールヘのコーティング、（ｂ）は研削後のロールの概略形状を示す図である。
【図３】本発明の異形条用圧延ロールで圧延する異形条の概略形状と、その異形条の主な形状寸法を説明する図である。
【図４】（ａ）は本発明のロール突起部の圧延による形状変化を示し、（ｂ）は従来のロールの圧延による形状変化を示す図である。
【図５】本発明の異形条用圧延ロールと、コーティングなしの従来の圧延ロールで圧延した異形条の圧延本数に対する凹部側面の角度変化を示す図である。
【図６】本発明と従来例において、コーティング部の表面からの研削深さに対する硬度の変化を示す図である。
【図７】本発明と従来例において、コーティング部の表面からの研削深さに対する表面粗さの変化を示す図である。
【図８】本発明において、コーティング部と基材部の境界部のボイドを撮像した表面組織を示す図である。
【発明を実施するための形態】
【００２５】
以下、本発明の好適な一実施の形態を添付図面に基づいて詳述する。
【００２６】
先ず、本発明の異形条用圧延ロールの構造は図１で説明した通りである。
【００２７】
圧延ロール１０は、上部ロール１と、下部ロール２からなる。
【００２８】
上部ロール１は、ロール本体表面に凹溝３が形成された溝付ロールである。凹溝３によって凸部６が形成される。
【００２９】
下部ロール２は、ロール本体の表面に設けられた凹溝３の幅より狭い幅の突起部４が設けられ、突起部４の円周面にはロール本体表面の材料とは異なる材料からなるコーティング層９を有する異形条用圧延ロールである。
【００３０】
この圧延ロール１０を用いて異形条５を塑性変形で加工する場合、銅からなる平条を異形条の形状に予備成形後、焼鈍、仕上げ圧延で製品形状に仕上げるのが概略の工程である。
【００３１】
仕上げ圧延において、異形条５は上下のロール１、２に挟まれ、圧延されることで、凸部６、凹部７の形状が成形される。
【００３２】
図３は、圧延ロール１０で圧延形成された異形条５の形状と寸法の一例を示したもので、板厚ｔが０．５ｍｍ、幅Ｗ0が４２．２ｍｍ、凸部６の厚さＴが０．８ｍｍ、幅Ｗ1が１２．２ｍｍ、凹部７の幅Ｗ2が４．０ｍｍ、深さｄが０．３ｍｍ、凹部７の側面の角度αが８５°以上に形成される。
【００３３】
圧延ロール１０で、このような形状の異形条５を圧延形成していると、下部ロール２の突起部４の最外周部、特に長手方向（円周方向）の両端面の磨耗が大きく、その結果、異形条５の凹部７の形状寸法が規格外れになり、下部ロール２の交換となる。上部ロール１は、異形条５の凹部７の有無に関係なく、交換頻度は変わらない。
【００３４】
これに対して、下部ロール２は、突起部４の幅ｄが４ｍｍと狭く、幅の狭い突起部４があると、その部分の磨耗が大きく、形状変化が速いため、突起部４が無い場合に比べ、交換頻度は倍以上になる。即ち、下部ロール２は突起部４がない場合に比べ、突起部４があると、圧延量は１／３程度となる。
【００３５】
そこで、本発明は、微小な突起部４などの磨耗の大きな部分に、放電加工の方法で、パルス電流で電極材を溶かし、下部ロール２の表面に溶着させ、表面に改質層（コーティング層）を形成し、その後、表面を研削し、表面粗さ及び形状を成形して下部ロール２とする圧延ロールの製造方法を提供するものである。
【００３６】
図２（ａ）、図２（ｂ）に、下部ロール２のロール本体表面の電極材溶着によるコーティング層の形成と研削による形状成形の概略を示す。
【００３７】
図２（ａ）に示すように、下部ロール２の表面が平坦な状態の時に、ロール表面に微細なパルス放電により、電極材を溶かしロール側の溶けた部分に電極材を５〜１０μｍ程度の厚みのコーティング層９を形成する。このコーティング層９の必要な幅は、ｄ＋１ｍｍ以上の幅で全円周方向に形成される。
【００３８】
その後、図２（ｂ）に示すように、研削により、段差ｈ、幅ｄの突起部４を成形し、下部ロール２を製作した。
【００３９】
本発明では、電極材にＴｉＣを用い、パルス放電により下部ロール２の表面を溶かすと共にその溶けた部分に電極材を溶かし込んでコーティング層９を形成する。コーティング層９の幅は５ｍｍである。図２（ｂ）に示すように研削にて突起部４を成形した。突起部４の幅は４ｍｍ、段差ｈは０．３ｍｍである。このようにして製作した下部ロール２とコーティングのない上部ロール１を組み合わせた圧延ロール１０を用いて、図３に示した異形条５の圧延を実施した。
【００４０】
下部ロール２の突起部４が磨耗してくると、異形条５の凹部７の側面の角度αが小さくなり、規格の８５°以上を満たさなくなるが、本発明においては、コーティング層９を形成し、これを表面研削して突起部４を形成することで、耐久性を向上できるものである。
【００４１】
次に本発明の効果を図４により説明する。
【００４２】
図４（ａ）は、本発明の下部ロール２のロール本体にコーティング層９を施して突起部４を形成した圧延ロール１０を用いて、異形条５を圧延形成したときの突起部４の変化を、図４（ｂ）は、従来のコーティングせずに突起部を形成した圧延ロールを用いて異形条５を圧延したときの形状変化を測定した結果を示したものである。圧延は１本約３０００ｍの長さの材料を６本圧延して異形条５とした。
【００４３】
図４（ａ）に示すように、本発明の下部ロール２の突起部４は、図４（ｂ）に示したコーティングのない下部ロールの突起部に比べ、未使用の形状と６本圧延後の形状変化が少ない。このことは、本発明の下部ロール２の突起部４は圧延による磨耗が少ないと言え、耐久性向上の効果がある。
【００４４】
図５に仕上げ圧延後の異形条５の凹部７の側面角度αの変化を示した。異形条５の凹部７の側面角度αの規格は８５゜以上である。
【００４５】
図５に示すように、従来例（コーティングなし）の圧延ロールで圧延した異形条５の凹部７の側面角度αは、圧延本数が６本になると、規格値８５゜となり、６本以上では、規格を満たさないことになる。一方、コーティングありの本発明の圧延ロール１０では圧延本数が１１本まで規格値８５°以上を満たしている。
【００４６】
このように、本発明は、ＴｉＣをパルス放電によりロール２の円周面にコーティングし、その後、研削にて形状、表面状態の均一化を図ったロール２の突起部４は、耐久性が向上し、ロール交換なしの圧延本数が大幅に増加した。
【００４７】
次に、電極材をパルス電流で溶かし、基材に溶着させ改質層を形成した材料を、表面から研削し、表面の硬度、表面状態を調査した。
【００４８】
基材はＳＨＫ５１相当品で、電極材は５種類用いた。基材は、その他のＷＣ系合金を用いることが可能である。
【００４９】
表面から研削深さに対する硬度の変化を図６に、同じく研削深さに対する表面粗さＲａの変化を図７に示す。
【００５０】
図６に示すように、無処理の場合、表面の硬さは約８８０（Ｈｖ）で、研削深さに２５μｍ以上でも変化がないのに対して、ロール本体にコーティング層を施した試料Ｎｏ．１〜５は、１０００（Ｈｖ）以上と硬度が高く、また研削深さ２５μｍでも無処理材（基材）の硬度より高い値となり、処理による硬さの増加が認められる。
【００５１】
この図６の結果より、電極材をパルス電流で溶かし、基材に溶着させ改質層を形成させた場合、電極材の成分がある層の厚さは約１５μｍ程度であるが、実際には、電極材成分がない深さでも硬度の増加が認められ、研削深さは１５μｍ以上でも硬度の増加は保てることが分かる。
【００５２】
また、図７は研削深さと表面粗さ（Ｒａ）の変化を示したものであるが、無処理の場合でも、ロール本体にコーティング層を施した試料Ｎｏ．１〜５の場合でも特に変わりはなかった。
【００５３】
次に図８に電極材をパルス電流で溶かし、基材に溶着させ、研削に用いたサンプルの表面写真の例を示す。
【００５４】
四角で囲ってある部分が溶着によりコーティングされた部分で、それ以外は基材の部分である。これは表面より１０μｍ程度研削した時の表面写真であり、図８で見て横方向が周方向、縦方向が軸方向である。
【００５５】
図８より、コーティング部、基材部ともに同様の表面状態であることがわかる。しかし、コーティング部と基材の軸方向の境界部では多数のボイドが発生していることが観察され、その幅は約０．５ｍｍ程度ある。
【００５６】
このようにボイドがある部分で異形条を圧延するとボイドの影響で圧延した異形条の表面品質が悪くなり、製品に要求される品質が維持できなくなる。この境界部のボイド部を削除するために、必要な突起部の幅より広い範囲（ｄ＋１ｍｍ以上）に溶着によるコーティングを行い、その後、研削にて形状を成形するときに、突起成形のため、突起幅以上の部分を大きく研削するため、基材部とコーティング部の境界に発生したボイドを除去することで異形条の表面品質低下防げることができる。
【００５７】
なお、上記の実施の形態においては、上部ロール１を溝付ロールとし、下部ロール２をコーティング層が設けられた異形条用圧延ロールとしたが、逆に、上部ロール１を異形条用圧延ロールとし、下部ロール２を溝付ロールとすることも可能である。場合によっては、９０°回転させ、銅条が縦に搬送される構成であっても問題ない。
【００５８】
以上本発明は、圧延ロールの耐久性が向上したため、圧延ロール交換の頻度を少なくでき、その結果、ロール交換の時間が減少し、その分、圧延時間にあてることで、生産性を向上することができる。また、圧延ロールの交換頻度が減少することは、研削によるロール再研削本数が減少することになり、その製作に要する電力などのエネルギーの削減などの効果がある。
【符号の説明】
【００５９】
１  上部ロール
２  下部ロール
３  凹溝
４  突起部
５  異形条
９  コーティング層
１０  圧延ロール
【図１】
2013166169.tif 000003
【図２】
2013166169.tif 000004
【図３】
2013166169.tif 000005
【図５】
2013166169.tif 000006
【図６】
2013166169.tif 000007
【図７】
2013166169.tif 000008
【図４】
2013166169.tif 000009
【図８】
2013166169.tif 000010